(57)【要約】【課題】低速記録から高速記録に亘って良好な記録特性を得ることができる追記型の光記録媒体を提供する。【解決手段】有機色素を含有する記録層を備えた光記録媒体において、記録層に、少なくとも下記化１に示す一般式で表される有機色素（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ４、ＢＦ４、ＰＦ６、ＳｂＦ６を表す）と、下記化２に示す一般式で表される有機色素（式中、Ｒ１、Ｒ４は炭素数１〜４のアルキル基を表し、Ｒ２、Ｒ３はそれぞれ炭素数１〜４のアルキル基、ベンジル基又は連結して３〜６員環を形成する基を表し、Ｙ１、Ｙ２は各々独立に有機基を表し、ＸはＣｌＯ４、ＢＦ４、ＰＦ６、ＳｂＦ６を表す）とを有する構成とする。【化１】2006123281.tif 000015【化２】2006123281.tif 000016
【特許請求の範囲】
【請求項１】
有機色素を含有する記録層を備えた光記録媒体において、
上記記録層に、少なくとも下記化１に示す一般式で表される有機色素（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ４、ＢＦ４、ＰＦ６、ＳｂＦ６を表す）と、
下記化２に示す一般式で表される有機色素（式中、Ｒ１、Ｒ４は炭素数１〜４のアルキル基を表し、Ｒ２、Ｒ３はそれぞれ炭素数１〜４のアルキル基、ベンジル基又は連結して３〜６員環を形成する基を表し、Ｙ１、Ｙ２は各々独立に有機基を表し、ＸはＣｌＯ４、ＢＦ４、ＰＦ６、ＳｂＦ６を表す）とを有する
ことを特徴とする光記録媒体。
【化１】
2006123281.tif 000011
【化２】
2006123281.tif 000012
【請求項２】
上記光記録媒体の基板に設けるグルーブの溝深さＤが、
１００ｎｍ≦Ｄ＜２００ｎｍ
とされて成る
ことを特徴とする請求項１記載の光記録媒体。
【請求項３】
上記光記録媒体の基板に設けるグルーブの幅Ｗｇが、
２３０ｎｍ≦Ｗｇ≦４００ｎｍ
とされて成る
ことを特徴とする請求項１記載の光記録媒体。
【請求項４】
上記化１に示す有機色素が、下記の化３に示す構造式の材料とされて成る
ことを特徴とする請求項１記載の光記録媒体。
【化３】
2006123281.tif 000013
【請求項５】
上記化２に示す有機色素が、下記の化４に示す構造式の材料とされて成る
ことを特徴とする請求項１記載の光記録媒体。
【化４】
2006123281.tif 000014
【請求項６】
上記化１に示す有機色素の重量をＷ１、上記化２に示す有機色素の重量をＷ２としたとき、
０．１≦Ｗ２／（Ｗ１＋Ｗ２）≦０．８
とされて成る
ことを特徴とする請求項１記載の光記録媒体。
【請求項７】
上記記録層に、失活剤が添加されて成る
ことを特徴とする請求項１記載の光記録媒体。
【請求項８】
上記化１に示す有機色素の重量をＷ１、上記化２に示す有機色素の重量をＷ２、上記失活剤の重量をＷ３とすると、
０．０８＜Ｗ３／（Ｗ１＋Ｗ２＋Ｗ３）≦０．３５
とされて成る
ことを特徴とする請求項７記載の光記録媒体。
【請求項９】
上記有機色素の吸収の極大波長における光学濃度(Optical Density)をＯＤとすると、
０．２５≦ＯＤ≦０．７０
とされて成る
ことを特徴とする請求項１記載の光記録媒体。
【請求項１０】
有機色素を含有する記録層を備えた光記録媒体を用いる光記録再生方法であって、
上記光記録媒体は、上記記録層に、少なくとも上記化１に示す一般式で表される有機色素（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ４、ＢＦ４、ＰＦ６、ＳｂＦ６を表す）と、
上記化２に示す一般式で表される有機色素（式中、Ｒ１、Ｒ４は炭素数１〜４のアルキル基を表し、Ｒ２、Ｒ３はそれぞれ炭素数１〜４のアルキル基、ベンジル基又は連結して３〜６員環を形成する基を表し、Ｙ１、Ｙ２は各々独立に有機基を表し、ＸはＣｌＯ４、ＢＦ４、ＰＦ６、ＳｂＦ６を表す）とを有する
ことを特徴とする光記録再生方法。
【請求項１１】
上記光記録媒体の記録再生用光の波長が６５５ｎｍ＋１０ｎｍ／−５ｎｍ、上記光記録媒体に上記レーザー光を集光する集光レンズの開口数ＮＡが０．６５±０．０１、上記光記録媒体に記録する情報の最短マーク長が０．４０μｍ±０．００３μｍ、１倍速線速が３．４９±０．０３ｍ／ｓ、上記光記録媒体のトラックピッチが０．７４μｍ±０．０３μｍとされて成る
ことを特徴とする請求項１０記載の光記録再生方法。
【請求項１２】
上記光記録媒体の再生用光の波長が６５０ｎｍ±５ｎｍ、記録用光の波長が６５０ｎｍ＋１０ｎｍ／−５ｎｍ、上記光記録媒体に上記レーザー光を集光する集光レンズの開口数ＮＡが０．６０±０．０１、上記光記録媒体に記録する情報の最短マーク長が０．４０μｍ±０．００３μｍ、１倍速線速が３．４９ｍ／ｓ±０．０３ｍ／ｓ、上記光記録媒体のトラックピッチが０．７４μｍ±０．０３μｍとされて成る
ことを特徴とする請求項１０記載の光記録再生方法。
【発明の詳細な説明】
【技術分野】
【０００１】
本発明は、光記録媒体、特に記録層として有機色素を用いる光記録媒体及びこれを用いた光記録再生方法に関する。
【背景技術】
【０００２】
光記録媒体として、光学的有機色素材料を記録層に用いる光記録媒体は、プラスチックなどの透明な基板上に有機色素を主成分とする記録層、また必要に応じて反射層、保護層等を設けて成り、この記録層の表面にレーザー光を走査させ、照射した表面の部分にのみピット形成を行うことで情報を高密度に記録する。
【０００３】
ＣＤ−Ｒ（追記型ＣＤ：Compact Disc、登録商標）に代表される有機色素記録媒体は、構成がシンプルであり、安価に製造できるため、データや画像などのバックアップや音楽用途として市場に広く受け入れられている。しかし、近年のコンピュータの急速な進化に伴い、記録メディアの更なる大容量化が望まれており、有機色素を用いた光記録媒体の需要はＣＤ−ＲなどからＤＶＤ−ＲやＤＶＤ＋Ｒ（追記型ＤＶＤ：Digital Versatile Disc、登録商標）へと移行しつつある。
【０００４】
有機色素を用いた光記録媒体への情報の記録は、ヒートモードにより行われる。記録層にレーザー光を照射することで、照射された部分の有機色素はレーザー光を吸収して発熱し分解する。有機色素が分解した部分は、分解していない部分とは反射率が異なるため、記録層中にピットが形成されることとなる。そのため有機色素を用いた光記録媒体においては、熱を吸収するメカニズムが重要になる。
記録層中の有機色素を分解させるために必要な熱量は吸光スペクトルにより決定される。一般に、ある波長における光の吸収が大きくなれば記録感度は高くなるが、反射率は低下してしまう。逆に、吸収が小さくなると記録感度は低下するが、反射率が上昇する。
【０００５】
有機色素を用いた光記録媒体においては、記録層の反射率特性と記録感度特性が重要であるが、上述したようにこれらの特性は互いに深い相関を持っており、光記録媒体の記録特性に大きな影響を与える。ＤＶＤでは、記録密度を高めるためにＣＤより短い６５０ｎｍ（ＤＶＤ−Ｒ）若しくは６５５ｎｍ（ＤＶＤ＋Ｒ）の波長のレーザー光が用いられており、従来ＣＤ−Ｒに利用してきた有機色素は、この波長領域で吸収が大きいため最適記録感度から大きくずれてしまいＤＶＤ−ＲやＤＶＤ＋Ｒに用いることはできない。
【０００６】
更に、ＤＶＤ−Ｒ、ＤＶＤ＋Ｒにおいても、ＣＤ−Ｒと同様に高速記録が求められている。高速記録を行う記録材料には、反射率が高いだけでなく、記録感度が高感度であること、熱による色素の分解スピードが速いことが求められる。
【０００７】
ＤＶＤ−Ｒなどに適用して好適な色素材料は各種提案されている（例えば特許文献１及び２参照。）。
しかしながら、高速記録時の記録再生特性については十分には検討されていない。
【０００８】
また、色素の分解スピードを単に高めることにより高速記録に最適化すると、低速記録時の信号特性の悪化が見られ、逆の場合も同様で、低速記録に最適化すると、高速記録時の信号特性が悪化してしまう。
更に、高感度の有機色素記録媒体は、耐光特性が劣化する可能性がある。
従って、１枚の有機色素記録媒体で低速から高速記録に亘って記録特性、及び耐光特性の全てを同時に満足するのは非常に困難である。
【０００９】
【特許文献１】特開２００２−５２８２９号公報
【特許文献２】特開２００３−２３１３５９号公報
【発明の開示】
【発明が解決しようとする課題】
【００１０】
本発明は、ＤＶＤ−Ｒ、ＤＶＤ＋Ｒ等の追記型の光記録媒体において、低速記録から高速記録に亘って良好な記録特性を得ることができる光記録媒体及びこれを用いた光記録再生方法を提供することを目的とする。
【課題を解決するための手段】
【００１１】
上記課題を解決するため、本発明は、有機色素を含有する記録層を備えた光記録媒体において、記録層に、少なくとも下記化１に示す一般式で表される有機色素（式中、Ｒ１は炭素数１〜４のアルキル基を表し、Ｒ２、Ｒ３はそれぞれ炭素数１〜４のアルキル基、ベンジル基又は連結して３〜６員環を形成する基を表し、Ｙ１及びＹ２は各々独立に有機基を表し、ＸはＣｌＯ４、ＢＦ４、ＰＦ６、ＳｂＦ６を表す）と、下記化２に示す一般式で表される有機色素（式中、Ｒ１、Ｒ４は炭素数１〜４のアルキル基を表し、Ｒ２、Ｒ３はそれぞれ炭素数１〜４のアルキル基、ベンジル基又は連結して３〜６員環を形成する基を表し、Ｙ１、Ｙ２は各々独立に有機基を表し、ＸはＣｌＯ４、ＢＦ４、ＰＦ６、ＳｂＦ６を表す）とを有することを特徴とする。
【００１２】
【化１】
2006123281.tif 000002
【００１３】
【化２】
2006123281.tif 000003
【００１４】
更に、本発明による光記録再生方法は、上述の本発明構成の光記録媒体を用いることを特徴とする。
【００１５】
上述したように、本発明による光記録媒体は、上記化１及び化２の一般式で表される有機色素を混合して記録層を構成することによって、従来得られなかった１倍速から１６倍速という低速記録から高速記録に亘ってジッターを抑え、良好な記録再生特性を得ることができる。
そして、このような光記録媒体を用いて記録再生を行うことにより、少なくとも１倍速記録から１６倍速記録に亘って良好な記録再生が可能な光記録再生方法を提供することができる。
【発明の効果】
【００１６】
以上説明したように、本発明の光記録媒体によれば、低速記録から高速記録に亘って良好な記録再生特性を得ることができる。
更に、本発明の光記録媒体において、基板に形成するグルーブの溝深さＤを
１００ｎｍ≦Ｄ≦２００ｎｍ
に選定することによって、ジッター及び反射率を良好な範囲に保持することができ、１倍速記録から１６倍速記録に亘って良好な記録再生特性を得ることができる。
また、本発明の光記録媒体において、基板に形成するグルーブの幅を
２３０ｎｍ≦Ｗｇ≦４００ｎｍ
に選定することによって、ジッターを良好な範囲に保持することができ、１倍速記録から１６倍速記録に亘って良好な記録再生特性を得ることができる。
【００１７】
更に、本発明の光記録媒体において、上記化１に示す有機色素を下記の化３に示す構造式の材料を用いることによって、１倍速記録から１６倍速記録に亘って良好な記録再生特性を得ることができる。
【００１８】
【化３】
2006123281.tif 000004
【００１９】
また、本発明の光記録媒体において、上記化２に示す有機色素を下記の化４に示す構造式の材料を用いることによって、１倍速記録から１６倍速記録に亘って良好な記録再生特性を得ることができる。
【００２０】
【化４】
2006123281.tif 000005
【００２１】
また、本発明の光記録媒体において、上記化１に示す有機色素の重量をＷ１、上記化２に示す有機色素の重量をＷ２としたとき、
０．１≦Ｗ２／（Ｗ１＋Ｗ２）≦０．８
として構成することによって、低速記録から高速記録に亘って記録パワー範囲を適切な範囲に選定することが可能となる。
【００２２】
更に、本発明の光記録媒体において、記録層に失活剤を添加することによって、耐光性を向上することができる。
また、この光記録媒体において、上記化１に示す有機色素の重量をＷ１、上記化２に示す有機色素の重量をＷ２、失活剤の添加量Ｗ３とするとき、
０．０８＜Ｗ３／（Ｗ１＋Ｗ２＋Ｗ３）≦０．３５
として構成することにより、耐光性を向上させ、かつジッターを確実に抑制して、良好な記録再生特性を得ることができる。
【００２３】
また、本発明の光記録媒体において、有機色素の吸収の極大波長における光学濃度(Optical Density)をＯＤとすると、
０．２５≦ＯＤ≦０．７０
として構成することによって、より確実に低速記録から高速記録に亘ってジッターを抑制し、良好な記録再生特性を得ることができる。
【００２４】
更に、上述の本発明構成の光記録媒体を用いて記録再生を行うことにより、少なくとも１倍速から１６倍速の記録速度に亘って確実に良好な記録再生特性が可能な光記録再生方法を提供することが可能となる。
【発明を実施するための最良の形態】
【００２５】
以下本発明を実施するための最良の形態の例を説明するが、本発明は以下の例に限定されるものではない。
本発明は、有機色素より成る記録層を有する例えばディスク型の光記録媒体に関するものであり、特にＤＶＤ−Ｒ、ＤＶＤ＋Ｒディスクに対応可能で、かつ高速記録を可能にする有機色素型の光記録媒体及びこれを用いた光記録再生方法を提供する。
【００２６】
本発明による光記録媒体の一実施の形態例による要部の概略断面構成を図１に示す。記録層２は、スピンコート法等により厚さ例えば０．６ｍｍの光透過性の基板１上に成膜され、その上にスパッタリング法等によって、銀、銀合金、Ａｌ、Ａｌ合金、金等の例えば銀より成る反射層３を積層させ、紫外線硬化樹脂等を介して例えば厚さ０．６ｍｍの光透過性の基板４を接着させ、光記録媒体が構成される。
記録層２の有機色素の塗布液は、有機色素の溶媒となるテトラフルオロプロパノール（ＴＦＰ）、オクタフルオロペンタノール（ＯＦＰ）等の例えばＴＦＰを用いることができる。記録層２の有機色素としては、上記化１に示す一般式のうち、例として上記化３に示す構造式の色素を用いることができる。
また、有機色素のうち、上記化２に示す一般式のうち、例えば上記化４に示す構造式の色素を用いることができる。
【００２７】
これらの材料を用いて光記録媒体を作製し、記録再生特性を検討した。以下この結果を説明する。
以下の例では、記録層２の光学濃度ＯＤ（Optical Density）は、吸収の極大波長λｍａｘにおける透過率をＴとした時に、
ＯＤ＝−ｌｏｇ（Ｔ）
で定義し、ＯＤ＝０．５０とした。
【００２８】
使用した基板は、図２の概略断面構成図に示す形状をしており、トラックピッチＴｐが０．７４μｍ、グルーブの溝深さＤと幅Ｗｇはそれぞれ１５０ｎｍ、３５０ｎｍとした。ここでは、ランド部とグルーブ部との間の傾斜の中間点の幅をグルーブ幅Ｗｇと定義する。信号の記録再生には、Ｐｕｌｓｔｅｃ社製のＤＤＵ−１０００（商品名）を用いた。この評価機のレーザー光の波長は６５５ｎｍ、集光レンズの開口数ＮＡは０．６５であり、ＤＶＤに用いられているＥＦＭ  ｐｌｕｓ信号を最短マーク長０．４０μｍでランダム記録した際の再生信号のジッター値を測定した。
【００２９】
記録条件は、ＤＶＤ＋Ｒの１倍速記録方式の規格によるPulse Strategyを用いて１倍速記録（線速３．５ｍ／ｓ）、２．４倍速記録（線速８．４ｍ／ｓ）、またＤＶＤ＋Ｒの４倍速記録方式の規格によるBlock Strategyを用いて４倍速記録（線速１４．０ｍ／ｓ）、更にＤＶＤ＋Ｒの８倍速記録方式の規格によるCastle Strategyを用いて８倍速記録（線速２７．９ｍ／ｓ）、１６倍速記録（線速５５．８ｍ／ｓ）とし、１倍速で再生を行った際の記録パワーに対するジッター値を測定した。ジッター値は、再生時の記録マークとスペースの時間軸におけるばらつきを表すため、記録されたマークとスペースの精度を表す指標であり、ジッター値が小さいほど信号品質が高いことを意味する。
【００３０】
記録層の有機色素のうち、上記化３に示す材料の重量をＷ１、上記化４に示す材料の重量をＷ２としたときに、重量比がＷ２／（Ｗ１＋Ｗ２）＝０．５の時の各倍速記録方式によるジッター値を測定した。この結果を下記の表１に示す。
【００３１】
【表１】
2006123281.tif 000006
【００３２】
この表１から、１倍速から１６倍速全ての記録速度に亘ってジッター値がＤＶＤ＋Ｒの規格上限値である９．０％を大きく下回っており、十分な信号品質が得られることがわかる。
【００３３】
次に、グルーブの溝深さＤについて検討した結果を図３に示す。上記重量比Ｗ２／（Ｗ１＋Ｗ２）＝０．５の条件の記録層を用いて、グルーブの溝深さＤが、１００ｎｍ≦Ｄ≦２００ｎｍの領域における１６倍速記録時のジッターのボトム値と反射率を測定した。
図３の結果から、ジッター値はＤ≧１００ｎｍで９％を十分に下回り、反射率はＤ＝２００ｎｍで追記型ＤＶＤの規格の下限である４５％を下回る。
従って、信号特性と反射率を同時に満足するグルーブ深さは、
１００ｎｍ≦Ｄ＜２００ｎｍ
であることがわかる。
また、ジッターを８％以下とする場合には、グルーブ深さＤは、
１１０ｎｍ≦Ｄ
とすることが望ましい。更に、よりジッターを抑えて７％以下とする場合には、
１３０ｎｍ≦Ｄ
とすることがより望ましい。
また、反射率を４６％程度とする場合には、
Ｄ≦１９０ｎｍ
とすることが望ましく、更に反射率を４７％以上とする場合は、
Ｄ≦１８０ｎｍ
とすることがより好ましい。
【００３４】
図４は、グルーブ幅Ｗｇについて検討した結果を示す。上記重量比Ｗ２／（Ｗ１＋Ｗ２）＝０．５の条件の記録層を用いて、グルーブの溝深さＤを１５０ｎｍとして、グルーブ幅Ｗｇを変えて１倍速記録と１６倍速記録時のジッター値を測定し、最適記録パワーでのジッター値をプロットした。この図４から、１倍速記録から１６倍速記録に亘って十分な信号品質が得られるグルーブ幅Ｗｇの条件は、
２３０ｎｍ≦Ｗｇ≦４００ｎｍ
であることがわかる。
また、ジッターを８％以下とする場合には、グルーブ幅Ｗｇは、
２４０ｎｍ≦Ｗｇ≦３９０ｎｍ
とすることが望ましい。更に、よりジッターを抑えて７％以下とする場合には、
２６０ｎｍ≦Ｗｇ≦３７０ｎｍ
とすることがより望ましい。
【００３５】
次に、上記化３に示す構造式の有機色素と、上記化４に示す構造式の有機色素との配合比について検討した結果を図５に示す。グルーブの溝深さＤと幅Ｗｇはそれぞれ１５０ｎｍ、３５０ｎｍとした。１倍速記録時と１６倍速記録時の最適記録パワーをＰoとすると、Ｗ２／（Ｗ１＋Ｗ２）が増加するに従い記録感度が低感度側にシフトして、記録パワーが増加することがわかる。
ここで、１６倍速記録の最適記録パワーは４５ｍＷ以下であることが望ましいことから、重量比Ｗ２／（Ｗ１＋Ｗ２）＝０．８が上限となる。
下限値は、１倍速記録時の最適記録パワーにより決定され、１倍速記録の最適記録パワーは６ｍＷ以上が望まれることから、重量比Ｗ２／（Ｗ１＋Ｗ２）＝０．１が下限となる。従って、この場合、重量比としては、
０．１≦Ｗ２／（Ｗ１＋Ｗ２）≦０．８
が好適であることがわかる。
また、より好ましい条件として、１倍速記録時の記録パワーを６．５ｍＷ以上、１６倍速記録時の記録パワーを４２ｍＷ以下とする場合は、この重量比としては、
０．３≦Ｗ２／（Ｗ１＋Ｗ２）≦０．６５
が好適であることがわかる。
【００３６】
次に、記録層の材料を上記化３及び化４の有機色素を用い、その重量比をＷ２／（Ｗ１＋Ｗ２）＝０．５として光記録媒体を構成し、耐光性の検討を行った。
この例においては、記録層２に、失活剤として、下記の化５に示す構造式の材料を添加した。
【００３７】
【化５】
2006123281.tif 000007
【００３８】
記録層への失活剤の添加量は、上記化３及び化４に示す材料の重量をＷ１、Ｗ２、上記化５に示す材料の重量をＷ３とし、Ｗ３／（Ｗ１＋Ｗ２＋Ｗ３）を０．０から０．４まで変化させた。
記録層の耐光性試験は、試験機内温度３７℃、相対湿度７０％の環境下において、ブルースケール（ＪＩＳ規格）の５級退色相当まで光記録媒体の記録層側からキセノンランプを照射させて行った。
キセノンランプ照射後の光記録媒体に、１６倍速記録した際のジッター値を図６に示す。この図６から、ジッターを９％以下に抑えるには、失活剤の重量比Ｗ３／（Ｗ１＋Ｗ２＋Ｗ３）は、
０．０８＜Ｗ３／（Ｗ１＋Ｗ２＋Ｗ３）≦０．３５
の範囲で、好適であることがわかる。また、より低くジッターを抑えるには、
０．１≦Ｗ３／（Ｗ１＋Ｗ２＋Ｗ３）≦０．３
の範囲とすることが望ましい。
【００３９】
上述の例においては、失活剤として上記化５に示す材料を用いた場合を検討したが、その他の失活剤、例えば下記の化６又は化７に示す失活剤を用いた場合においても、ほぼ同様の効果が得られる。
【００４０】
【化６】
2006123281.tif 000008
【００４１】
【化７】
2006123281.tif 000009
【００４２】
また更に、上記の失活剤に加えて、耐光性を改善させるために、記録層中に光に安定なフタロシアニン色素やアゾ系色素を添加してもよい。
【００４３】
次に、記録層の光学濃度（ＯＤ）の検討を行った。記録層材料の配合比は、上記化３及び化４に示す有機色素の重量比をＷ２／（Ｗ１＋Ｗ２）＝０．５とし、また上記化５に示す失活剤の重量比をＷ３／（Ｗ１＋Ｗ２＋Ｗ３）＝０．２として、記録層の光学濃度を変えた光記録媒体を作製した。
この例においては、吸収の極大波長における有機色素膜の光学濃度（ＯＤ）が、０．２５、０．４０、０．５０、０．６０及び０．７０の５条件とした光記録媒体を作製し、それぞれ１倍速記録時及び１６倍速記録時のジッター値を測定した。この結果を図７に示す。
【００４４】
図７の結果から、記録層の光学濃度ＯＤが０．２５のとき、１６倍速記録時のジッターが９％を下回り、ＯＤ＝０．７０とされる場合は、ジッターが９％となることがわかる。従って、十分な信号品質が得られる光学濃度ＯＤの領域は、
０．２５≦ＯＤ≦０．７０
であることがわかる。
また、ジッターを８％以下とする場合には、光学濃度ＯＤは、
０．３０≦ＯＤ≦０．６５
とすることが望ましい。更に、よりジッターを抑えて７％以下とする場合には、
０．３５≦ＯＤ≦０．６０
とすることがより望ましい。
【００４５】
以上説明したように、本発明の光記録媒体によれば、ＤＶＤ型の光学系において、１倍速から１６倍速までという幅広い記録速度に亘って追記型ＤＶＤの規格を十分満足する信号特性が得られる光記録媒体を提供することが可能となる。
また、失活剤を添加することによって、より耐光性に優れた有機色素型の光記録媒体を提供することができる。
【００４６】
なお、本発明による光記録媒体は、上述の各例に限定されるものではなく、ＤＶＤ＋Ｒ型の規格に準ずるか又は略準ずる光記録媒体、或いはＤＶＤ−Ｒ型の規格に準ずるか又は略準ずる光記録媒体に適用した場合においても、同様の効果を得ることができる。
なお、ＤＶＤ＋Ｒ型及びＤＶＤ−Ｒ型光記録媒体の規格による記録及び再生用光波長、集光レンズの開口数、１倍速線速、最短マーク長の公差を含む数値を下記の表２に示す。
【００４７】
【表２】
2006123281.tif 000010
【００４８】
なお、上記表２において、ＤＶＤ＋Ｒの記録及び再生用光波長の６５５ｎｍ＋１０ｎｍ／−５ｎｍとは、公差が＋１０ｎｍかつ−５ｎｍの意味であり、同様にＤＶＤ−Ｒの記録用光波長の６５０ｎｍ＋１０ｎｍ／−５ｎｍとは、公差が＋１０ｎｍかつ−５ｎｍの意味である。
また本発明は、光記録媒体の構成において、例えば色素材料より成る記録層を２層構成とする場合にも適用できるなど、本発明構成を逸脱しない範囲において、その他種々の変形、変更が可能であることはいうまでもない。
【図面の簡単な説明】
【００４９】
【図１】本発明の光記録媒体の一例の概略断面構成図である。
【図２】本発明の光記録媒体の一例の要部の概略断面構成図である。
【図３】本発明の光記録媒体におけるグルーブ深さに対するジッター及び反射率の変化を示す図である。
【図４】本発明の光記録媒体におけるグルーブ幅に対するジッターの変化を示す図である。
【図５】本発明の光記録媒体における記録層材料の重量比に対する１倍速及び１６倍速記録の記録パワーの変化を示す図である。
【図６】本発明の光記録媒体における失活剤を添加した記録層材料の重量比に対するジッターの変化を示す図である。
【図７】本発明の光記録媒体における記録層の光学濃度に対するジッターの変化を示す図である。
【符号の説明】
【００５０】
１．基板、２．記録層、３．反射層、４．基板
【図１】
2006123281.tif 000017
【図２】
2006123281.tif 000018
【図３】
2006123281.tif 000019
【図４】
2006123281.tif 000020
【図５】
2006123281.tif 000021
【図６】
2006123281.tif 000022
【図７】
2006123281.tif 000023